FR 2146141 A1 19730302 FR 7126611 A 19710719 Description du procédé Un unisson parfait, une continuité ou régularité de la nuance, une tration à coeur des colorants, un rendement optimum de la qualité et des solidités, une économie de drogues et de colorants avec diminution ou suppression de certains traitements de préparation et d'opération de teinture, des mati rets textiles sous toutes formes ( rubans de carde ou de peigné, films, ensouple, tis sus éponge, damassé ou jacquard, maille ou jersey et tissus de toutes armures et contexturés) en fibres cellulosiques naturelles, artificielles ou régénérées, sont obtenus, par foulardage rapide, juste après séchage, dans un bain court, bouillant et mouillant de colorants solubles ou pseudo-solubles, solubilisés ou dits " réduits " ou dispersés Il est connu que la reprise du taux complet d'humidité naturelle (8 à 15;; selon la matière) des fibres ou des tissus peut être longue et irrégulière selon le moyen de stockage (plateaux, chariots, wagonnets, rouleaux) et selon le degré hygrométrique des salles d'atelier ou de stockage . Cette humidité naturelle, mal répartie, stoppose aux solutions de colorants de prendre place régulièrement dans les fibres si l'échange n'a pas le temps de se faire lors de l'imprégna tion par foulardage D'autre part, dans le cas de teinture par foulardage, les colorants ont tous plus ou moins d'affinité pour les fibres et les pre@i@res particules fixées offrent une résistance certaine à la pénétration @e la colu@@o@ de colora@ts à l'intérieur des filés et des fibres composant les matières textiles Aussi pour éviter ces causes de mauvais unisson et de mauvaise pénétration la présente invention préconise d'une part, la teinture par foulardage immédiatement après sécha-e complet des matières textiles sans repos pour reprise d'hu- mixité dite naturelle * D'autre part pour minimiser l'affinité des colorants, la dorée d'immersion dans le bain bouillant est excessivement courte, de l'ordre de quelques centièmes de seconde Ce temps d'immersion très court, dans un bain de volume très faible (quelques litres) évite l'épuisement de la solution, d'où continuité de la hauteur de ton des nuances et comme le renouvellement du bain est très rapide et constant, il est pallié ainsi au manque de stabilité prolongez de certains colorants au bouillon La tension superficielle du bain d'imprégnation est réduite au mininum par addition de mouillants puissants, mouillants différents selon la nature du bain de foulardage . Après imprégnation, les matières textiles, exprimées, sont vaporisées ou non, rincées, oxydées ou développées ou séchées selon la nature des bains utili séss . - Ce procédé est tout particulièrement recommandé pour la teinture à la continue des tissus . I1 s'applique pour la réalisation de toutes les teintures claires, moyennes ou foncées ( jusqu'à la limite de solubilité du colorant ou de son leuco-dérivé, à la température d'imprégnation) à faire avec colorants :: acides, basiques, irects, colorants au soufre, colorants c@r@azoliques, indigo s@@t étique, @olorants de c@ve ( dér@@és de l'anthrac@ue ou de l'ant@raquinc@e) et ce, s@@ @@@s, e@@ouples et tissus de to@s @onres, @@ coton, fi ra@ne, rayon @e ( @i@res cellulosiques, @@turelles, artificielles ou régénérées, polynosiques) lin, c@auvre, ra@ie, jute, tissus mixtes, tissés teints ( effet changeant ou teinture du fond laissant les fils teints intacts . Selon la nuance et le Senre du tissu, les pièces seront teintes directement sur écru, flambées ou non, désencollées ou non, blanchies ou non, hydrophiles ou nos mercerisées ou non Revendications Revendication 1 : Perfectionnements aux procédas de teinture à la continue de satières textiles en fibres cellulosiques, hydrophiles ou non, caractérises par une pénétration parfaite des colorants au coeur même des fibres cellulosiques, une amélioration de l'unisson, une régularité des nuances, une diminu tion importante du prix de revient et ce, avec toutes classes de colorats Revendication 2 : Perfectionnement selon la revendication I, caractérisé en un dispositif éliminant toute l'humidité naturelle des fibres, placé juste avant le bain de teinture, évitant ainsi toute reprise partielle ou irrégulière d'hu- midité . Revendication 3 : Perfectionnement selon la revendication I, caractérisé en un dispositif constitué par un foulard à 2 rouleaux h@@izontaux, enrobé d'un gaz inerte, muni d'un double " corps - nort " aménage en pare-mousse, anti-@outte, dort la " @allée " con@ient le bai@ de teinture qui, porté tr@s rapide@ent au bouillon, y est mainte:lu à température et à niveau constants